(57)【特許請求の範囲】
【請求項１】
支持体、および該支持体上に形成された感光層を有する電子写真感光体において、
該電子写真感光体の表面層が、連鎖重合性官能基を有する電荷輸送性化合物、および連鎖重合性官能基を有するウレア化合物を含む組成物の重合物を含有し、該連鎖重合性官能基を有するウレア化合物が下記式（１）〜（３）のいずれかで示されるウレア化合物であることを特徴とする電子写真感光体。
（式（１）〜（３）中、Ｄ１１、Ｄ１２、Ｄ２１〜Ｄ２６、およびＤ３１〜Ｄ３６は、それぞれ独立に、置換もしくは無置換のベンジル基、あるいは無置換のアルキル基を示す。Ｄ１１およびＤ１２の少なくとも１つ、並びにＤ２１〜Ｄ２６の少なくとも１つは置換もしくは無置換のベンジル基である。Ａｒ１１、Ａｒ１２、Ａｒ２１、Ａｒ２４、Ａｒ３１、およびＡｒ３２は、それぞれ独立に、置換もしくは無置換のアリール基を示す。Ａｒ２２およびＡｒ２３は、それぞれ独立に、置換もしくは無置換のアリーレン基を示す。Ａｒ１１およびＡｒ１２の少なくとも１つ、Ａｒ２１〜Ａｒ２４の少なくとも１つ、並びにＡｒ３１およびＡｒ３２の少なくとも１つは、下記式（４）で示される基を有する。Ｅは置換もしくは無置換の下記式（５）で示される基を示し、Ｒは、水素原子もしくはメチル基を示す。ｍ２、ｍ３、ｎはそれぞれ独立に０以上の整数を示し、ｍ２、ｍ３が２以上の整数の場合、カッコ内で示される構造は同一でも異なっていてもよい。）
【化１】
0006391400.tif 000018
【化２】
0006391400.tif 000019
【化３】
0006391400.tif 000020
【化４】
0006391400.tif 000021
【化５】
0006391400.tif 000022
【請求項２】
前記式（１）〜（３）において、Ｄ１１、Ｄ１２、Ｄ２１〜Ｄ２６、およびＤ３１〜Ｄ３６が置換もしくは無置換のベンジル基であることを特徴とする請求項１記載の電子写真感光体。
【請求項３】
前記連鎖重合性官能基を有するウレア化合物が前記式（３）で示されるウレア化合物であることを特徴とする請求項１または２記載の電子写真感光体。
【請求項４】
前記式（２）および（３）において、ｍ２およびｍ３が１以上の整数であることを特徴とする請求項１〜３いずれか１項に記載の電子写真感光体。
【請求項５】
Ａｒ１１およびＡｒ１２のどちらか１つ、Ａｒ２１〜Ａｒ２４のいずれか１つ、並びにＡｒ３１およびＡｒ３２のどちらか１つが前記式（４）で示される基を１つ有することを特徴とする請求項１〜４いずれか１項に記載の電子写真感光体。
【請求項６】
請求項１〜５のいずれか１項に記載の電子写真感光体を製造する電子写真感光体の製造方法であって、該製造方法が、前記組成物を含有する表面層用塗布液を用いて塗膜を形成する工程、および、該塗膜に含有される前記組成物を重合させることによって表面層を形
成する工程を有することを特徴とする電子写真感光体の製造方法。
【請求項７】
前記塗膜に電子線を照射することによって、前記組成物を重合させることを特徴とする請求項６に記載の電子写真感光体の製造方法。
【請求項８】
請求項１〜５のいずれか１項に記載の電子写真感光体と、帯電手段、現像手段およびクリーニング手段からなる群より選択される少なくとも１つの手段とを一体に支持し、電子写真装置本体に着脱自在であることを特徴とするプロセスカートリッジ。
【請求項９】
請求項１〜５のいずれか１項に記載の電子写真感光体、ならびに、帯電手段、露光手段、現像手段および転写手段を有することを特徴とする電子写真装置。
【発明の詳細な説明】
【技術分野】
【０００１】
本発明は、電子写真感光体、電子写真感光体の製造方法、プロセスカートリッジおよび電子写真装置に関する。
【背景技術】
【０００２】
近年、電子写真装置は、高い印刷画質の印刷物を大量に生産することが求められている。そこで、電子写真装置において繰り返し使用される電子写真感光体には、耐摩耗性に優れる表面層が求められる。
【０００３】
特許文献１には、電子写真感光体の表面層に２つ以上の連鎖重合性官能基を有する電荷輸送物質を重合させて得られる重合物を含有させて、電子写真感光体の耐摩耗性を向上させる技術が開示されている。
【０００４】
一方、電子写真感光体の耐摩耗性が高くなるのに伴い、電子写真感光体の表面がリフレッシュされづらくなるため、繰り返し使用により放電生成物が電子写真感光体の表面に残りやすくなる。結果、高湿環境下において画像流れと呼ばれる画像欠陥の対策が求められる。
【０００５】
特許文献２には、電子写真感光体の表面層に特定のウレア化合物を重合させて得られる重合物を含有させて、電子写真感光体の画像流れ発生を抑制する技術が開示されている。
【先行技術文献】
【特許文献】
【０００６】
【特許文献１】特開２０００−０６６４２５号公報
【特許文献２】特開２０１３−００８０１３号公報
【発明の概要】
【発明が解決しようとする課題】
【０００７】
しかしながら、特許文献２で開示されている表面層であっても、電子写真プロセスによっては十分満足できるものではない場合があった。
【０００８】
したがって、本発明の目的は、画像流れが良好な電子写真感光体、およびその製造方法を提供することにある。
【０００９】
また、本発明の目的は、上記電子写真感光体を有するプロセスカートリッジおよび電子写真装置を提供することにある。
【課題を解決するための手段】
【００１０】
本発明者らは鋭意検討した結果、電子写真感光体の表面層に特許文献２で開示される化合物とは異なる特定のウレア化合物を重合させて得られる重合物を含有させることで、画像流れがより抑制できることを見出した。
【００１１】
本発明は、支持体、および該支持体上に形成された感光層を有する電子写真感光体において、該電子写真感光体の表面層が、連鎖重合性官能基を有する電荷輸送性化合物、および連鎖重合性官能基を有するウレア化合物を含む組成物の重合物を含有し、該連鎖重合性官能基を有するウレア化合物が下記式（１）〜（３）のいずれかで示されるウレア化合物であることを特徴とする電子写真感光体である。
（式（１）〜（３）中、Ｄ１１、Ｄ１２、Ｄ２１〜Ｄ２６、およびＤ３１〜Ｄ３６は、それぞれ独立に、置換もしくは無置換のベンジル基、あるいは無置換のアルキル基を示す。Ｄ１１およびＤ１２の少なくとも１つ、並びにＤ２１〜Ｄ２６の少なくとも１つは置換もしくは無置換のベンジル基である。Ａｒ１１、Ａｒ１２、Ａｒ２１、Ａｒ２４、Ａｒ３１、およびＡｒ３２は、それぞれ独立に、置換もしくは無置換のアリール基を示す。Ａｒ２２およびＡｒ２３は、それぞれ独立に、置換もしくは無置換のアリーレン基を示す。Ａｒ１１およびＡｒ１２の少なくとも１つ、Ａｒ２１〜Ａｒ２４の少なくとも１つ、並びにＡｒ３１およびＡｒ３２の少なくとも１つは、下記式（４）で示される基を有する。Ｅは置換もしくは無置換の下記式（５）で示される基を示し、Ｒは、水素原子もしくはメチル基を示す。ｍ２、ｍ３、ｎはそれぞれ独立に０以上の整数を示し、ｍ２、ｍ３が２以上の整数の場合、カッコ内で示される構造は同一でも異なっていてもよい。）
【化１】
0006391400.tif 000002
【化２】
0006391400.tif 000003
【化３】
0006391400.tif 000004
【化４】
0006391400.tif 000005
【化５】
0006391400.tif 000006
【００１２】
また、本発明は、前記電子写真感光体を製造する電子写真感光体の製造方法であって、該製造方法が、前記組成物を含有する表面層用塗布液を用いて塗膜を形成する工程、および、該塗膜に含有される前記組成物を重合させることによって表面層を形成する工程を有することを特徴とする電子写真感光体の製造方法である。
【００１３】
また、本発明は、前記電子写真感光体と、帯電手段、現像手段およびクリーニング手段からなる群より選択される少なくとも１つの手段とを一体に支持し、電子写真装置本体に着脱自在であることを特徴とするプロセスカートリッジである。
【００１４】
また、本発明は、前記電子写真感光体、ならびに、帯電手段、露光手段、現像手段および転写手段を有することを特徴とする電子写真装置である。
【発明の効果】
【００１５】
本発明によれば、支持体、および該支持体上に形成された感光層を有する電子写真感光体において、画像流れが良好な電子写真感光体およびその製造方法を提供することができる。また、本発明によれば、そのような電子写真感光体を有するプロセスカートリッジおよび電子写真装置を提供することができる。
【図面の簡単な説明】
【００１６】
【図１】本発明の電子写真感光体の層構成の一例を示す図である。
【図２】本発明の電子写真感光体を有するプロセスカートリッジを備えた電子写真装置の概略構成の一例を示す図である。
【発明を実施するための形態】
【００１７】
本発明の電子写真感光体は、上記のとおり、支持体および該支持体上に形成された感光層を有する電子写真感光体である。そして、該電子写真感光体が、連鎖重合性官能基を有する電荷輸送性化合物、および連鎖重合性官能基を有するウレア化合物を含む組成物を重合させて得られる重合物を含有する表面層を有し、該ウレア化合物が上記式（１）〜（３）のいずれかで示されるウレア化合物であることを特徴とする。なお、上記組成物に含まれる式（１）〜（３）で示されるウレア化合物は、１種類のみでもよく、また、２種類以上を併用してもよい。
【００１８】
上記式（１）〜（３）中、Ｄ１１、Ｄ１２、Ｄ２１〜Ｄ２６、およびＤ３１〜Ｄ３６は、それぞれ独立に、置換もしくは無置換のベンジル基、あるいは無置換のアルキル基である。アルキル基としては、メチル基、エチル基、プロピル基、ブチル基、ドデシル基等が挙げられる。そして、Ｄ１１もしくはＤ１２の少なくとも１つ、Ｄ２１〜Ｄ２６の少なくとも１つは置換もしくは無置換のベンジル基である。Ｄ１１、Ｄ１２、Ｄ２１〜Ｄ２６、Ｄ３１〜Ｄ３６は置換もしくは無置換のベンジル基であることが本発明の効果の点で好ましい。
【００１９】
上記式（１）〜（３）中、Ａｒ１１およびＡｒ１２、Ａｒ２１、Ａｒ２４、Ａｒ３１、Ａｒ３２は、それぞれ独立に、置換もしくは無置換のアリール基である。アリール基としては、フェニル基、ナフチル基、フルオレニル基等が挙げられる。
【００２０】
上記式（２）中、Ａｒ２２およびＡｒ２３は、それぞれ独立に、置換もしくは無置換のアリーレン基である。アリーレン基としては、フェニレン基、ナフチレン基等が挙げられる。
【００２１】
上記式（３）中、Ｅは置換もしくは無置換の上記式（５）で示される基である。
【００２２】
本発明の効果の点で、上記式（１）〜（３）中、上記式（３）で示される構造であることが好ましい。
【００２３】
上記式（１）〜（３）中、Ａｒ１１もしくはＡｒ１２の少なくとも１つ、Ａｒ２１〜Ａｒ２４の少なくとも１つ、Ａｒ３１もしくはＡｒ３２の少なくとも１つは上記式（４）で示される基を有する。Ａｒ１１あるいはＡｒ１２のどちらか１つのみ、Ａｒ２１〜Ａｒ２４のいずれか１つのみ、Ａｒ３１あるいはＡｒ３２のどちらか１つのみが上記式（４）で示される基を有することが本発明の効果の点で好ましい。
【００２４】
Ｄ１１、Ｄ１２、Ｄ２１〜Ｄ２６、Ｄ３１〜Ｄ３６、Ａｒ１１、Ａｒ１２、Ａｒ２１〜Ａｒ２４、Ａｒ３１、Ａｒ３２、および上記式（５）で示される基が有してもよい置換基としては、式（４）で示される基、アルキル基、ハロゲン原子置換アルキル基、アルコキシ基、アミノ基、アルキル置換アミノ基、水酸基、カルボキシル基、シアノ基、ニトロ基、または、ハロゲン原子などが挙げられる。
【００２５】
式（４）中、Ｒは水素原子もしくはメチル基を示す。
【００２６】
上記式（２）および（３）中、ｍ２、ｍ３、ｎはそれぞれ０以上の整数を示し、ｍ２もしくはｍ３が２以上の整数の場合、カッコ内で示される構造は同一でも異なって繰り返してもよい。ｍ２あるいはｍ３が１以上２以下の整数であることが本発明の点で好ましい。また、ｎは１以上４以下の整数であることが好ましい。
【００２７】
ここで、本発明において、連鎖重合性官能基とは連鎖重合が可能な官能基を意味し、連鎖重合とは高分子物の生成反応を大きく連鎖重合と逐次重合に分けた場合の前者の重合反応形態を指す。上記式（１）〜（３）で示されるウレア化合物において、式（４）で示される基が連鎖重合性官能基である。
【００２８】
上述のとおり、本発明の電子写真感光体は、高い耐摩耗性を有し、画像流れが良好である。特に画像流れが良好である理由について、本発明者らは以下のように推測している。
【００２９】
特許文献２で開示されているとおり、従来のようなウレア化合物は、ウレア部位に隣接するアリール基が、放電プロセスで生成する硝酸などと比較的短寿命のイオン対を形成しやすいため、流れ抑制効果が得られることが知られている。本発明のウレア化合物は、上記のようにウレア部位に隣接するアリール基を有し、かつ、ベンジル基を有する特徴がある。このベンジル基はベンジルラジカルのような安定なラジカルを形成できるため、放電プロセスにより発生したオゾンのような画像流れを誘発するラジカル成分に作用し、オゾンを失活させることができる。したがって、従来のウレア化合物に対してより高い流れ抑制効果が得られるのではないかと推測している。
【００３０】
ベンジル基を多数有している点で、上記式（１）〜（３）中、Ｄ１１、Ｄ１２、Ｄ２１〜Ｄ２６、およびＤ３１〜Ｄ３６は置換もしくは無置換のベンジル基であることが本発明の効果の点で好ましい。
【００３１】
また、ベンジルラジカルを生成できる上記式（５）で示される基を有する点で、上記式（１）〜（３）中、上記式（３）で示されるウレア化合物であることが本発明の効果の点で好ましい。
【００３２】
ベンジル基を多数有している点で、上記式（２）〜（３）中、ｍ２あるいはｍ３が１以上の整数であることが本発明の効果の点で好ましい。
【００３３】
重合物中でウレア化合物がある程度自由に配向できる点で、上記式（１）〜（３）中、Ａｒ１１あるいはＡｒ１２のどちらか１つのみ、Ａｒ２１〜Ａｒ２４のいずれか１つのみ、Ａｒ３１あるいはＡｒ３２のどちらか１つのみが上記式（４）で示される基を有することが本発明の効果の点で好ましい。
【００３４】
以下に、本発明の上記式（１）〜（３）で示されるウレア化合物の具体例（例示化合物）を挙げるが、本発明は、これらに限定されるわけではない。
【００３５】
【化６】
0006391400.tif 000007
【００３６】
【化７】
0006391400.tif 000008
【００３７】
【化８】
0006391400.tif 000009
【００３８】
【化９】
0006391400.tif 000010
【００３９】
【化１０】
0006391400.tif 000011
【００４０】
上記組成物に含まれる連鎖重合性官能基を有する電荷輸送性化合物の連鎖重合性官能基としては、例えば、式（４）で示される基等が挙げられる。また、電荷輸送性化合物としては、例えば、トリアリールアミン化合物、ヒドラゾン化合物、スチルベン化合物、ピラゾリン化合物、オキサゾール化合物、チアゾール化合物、トリアリールメタン化合物等が挙げられる。
【００４１】
本発明の電子写真感光体は、例えば、支持体、および該支持体上に形成された電荷発生層、該電荷発生層上に形成された電荷輸送層、および該電荷輸送層上に形成された保護層を有する電子写真感光体である。この構成の場合は、電荷発生層と電荷輸送層と保護層とで感光層を構成し、保護層が表面層である。また、保護層を設けない場合は、電荷発生層と電荷輸送層とで感光層を構成し、電荷輸送層が表面層である。上述したように、連鎖重合性官能基を有する電荷輸送性化合物と式（１）〜（３）で示されるウレア化合物とを含む組成物の重合物は、表面層に含有させる。以下、保護層を有し該保護層が表面層である電子写真感光体を例に、本発明の電子写真感光体をさらに説明する。
【００４２】
図１は、本発明の電子写真感光体の層構成の一例を示す図である。図１中、１０１は支持体であり、１０２は電荷発生層であり、１０３は電荷輸送層であり、１０４は保護層である。
【００４３】
また、本発明においては、必要に応じて、支持体と感光層（電荷発生層、電荷輸送層、保護層）との間に、後述の導電層や下引き層を設けてもよい。
【００４４】
本発明の電子写真感光体に用いられる支持体としては、導電性を有するもの（導電性支持体）が好ましく、例えば、アルミニウム、アルミニウム合金、ステンレス鋼などの金属（合金）製の支持体が挙げられる。アルミニウムまたはアルミニウム合金製の支持体の場合は、ＥＤ管、ＥＩ管や、これらを切削、電解複合研磨、湿式または乾式ホーニング処理した管を支持体として用いることもできる。また、金属製支持体、樹脂製支持体上にアルミニウム、アルミニウム合金、酸化インジウム−酸化スズ合金などの導電材料の薄膜を形成したものも、支持体として用いることができる。
支持体の表面は、切削処理、粗面化処理、アルマイト処理などを施してもよい。
また、カーボンブラック、酸化スズ粒子、酸化チタン粒子、銀粒子などの導電性粒子を樹脂などに含浸させてなる支持体や、導電性樹脂製の支持体を用いることもできる。
【００４５】
支持体と感光層または後述の下引き層との間には、導電性粒子および結着樹脂を有する導電層を設けてもよい。
導電層は、導電性粒子を結着樹脂および溶剤とともに分散処理して得られる導電層用塗布液を塗布し、得られた塗膜を乾燥および／または硬化させることによって形成することができる。
【００４６】
導電層に用いられる導電性粒子としては、例えば、カーボンブラックや、アセチレンブラックや、アルミニウム、ニッケル、鉄、ニクロム、銅、亜鉛、銀などの金属の粒子や、酸化スズ、酸化亜鉛、酸化チタン、ＩＴＯなどの金属酸化物の粒子などが挙げられる。
【００４７】
導電層に用いられる結着樹脂としては、例えば、アクリル樹脂、アルキッド樹脂、エポキシ樹脂、フェノール樹脂、ブチラール樹脂、アセタール樹脂、ウレタン樹脂、メラミン樹脂、ポリエステル、ポリカーボネートなどが挙げられる。
【００４８】
導電層用塗布液に用いられる溶剤としては、例えば、エーテル系溶剤、アルコール系溶剤、ケトン系溶剤、芳香族炭化水素系溶剤などが挙げられる。
【００４９】
導電層の膜厚は、０．２μｍ以上４０μｍ以下であることが好ましく、５μｍ以上４０μｍ以下であることがより好ましい。
【００５０】
支持体または導電層と感光層との間には、下引き層を設けてもよい。
下引き層は、樹脂を含有する下引き層用塗布液を塗布し、得られた塗膜を乾燥または硬化させることによって形成することができる。
【００５１】
下引き層に用いられる樹脂としては、例えば、ポリアクリル酸、メチルセルロース、エチルセルロース、ポリアミド、ポリイミド、ポリアミドイミド、ポリアミド酸、メラミン樹脂、エポキシ樹脂、ポリウレタンなどが挙げられる。
【００５２】
下引き層には、上述の導電性粒子、半導電性粒子、電子輸送物質、電子受容性物質を含有させることもできる。
【００５３】
下引き層用塗布液に用いられる溶剤としては、例えば、エーテル系溶剤、アルコール系溶剤、ケトン系溶剤、芳香族炭化水素系溶剤などが挙げられる。
【００５４】
下引き層の膜厚は、０．０５μｍ以上４０μｍ以下であることが好ましく、０．１μｍ以上２０μｍ以下であることがより好ましい。
【００５５】
支持体、導電層または下引き層上には、感光層（電荷発生層、電荷輸送層、保護層）が形成される。
【００５６】
本発明の電子写真感光体における電荷発生層は、電荷発生物質を結着樹脂および溶剤とともに分散処理して得られる電荷発生層用塗布液を塗布し、得られた塗膜を乾燥させることによって形成することができる。また、電荷発生層は、電荷発生物質の蒸着膜であってもよい。
【００５７】
電荷発生層に用いられる電荷発生物質としては、例えば、ピリリウム、チアピリリウム系染料、フタロシアニン化合物、アントアントロン顔料、ジベンズピレンキノン顔料、ピラントロン顔料、アゾ顔料、インジゴ顔料、キナクリドン顔料、キノシアニン顔料などが挙げられる。これらの中でも、ガリウムフタロシアニンが好ましい。さらには、高感度の観点から、ヒドロキシガリウムフタロシアニンが好ましく、その中でも、ＣｕＫα特性Ｘ線回折におけるブラッグ角２θの７．４°±０．３°および２８．２°±０．３°に強いピークを有するヒドロキシガリウムフタロシアニン結晶が好ましい。
【００５８】
電荷発生層に用いられる結着樹脂としては、例えば、ブチラール樹脂、アクリル樹脂、尿素樹脂、ポリカーボネート、ポリエステル、ポリビニルアセタール、ポリ酢酸ビニルなどが挙げられる。これらの中でも、ブチラール樹脂が好ましい。これらの樹脂は、１種のみを使用してもよく、混合または共重合体として２種以上を併用してもよい。
【００５９】
電荷発生層において、電荷発生物質と結着樹脂との割合は、電荷発生物質１質量部に対して、結着樹脂が０．３質量部以上４質量部以下であることが好ましい。
【００６０】
また、分散処理方法としては、例えば、ホモジナイザー、超音波、ボールミル、サンドミル、アトライター、ロールミルなどを用いた方法が挙げられる。
【００６１】
電荷発生層用塗布液に用いられる溶剤は、例えば、アルコール系溶剤、スルホキシド系溶剤、ケトン系溶剤、エーテル系溶剤、エステル系溶剤、芳香族炭化水素系溶剤などが挙げられる。
【００６２】
電荷発生層の膜厚は、０．０１μｍ以上５μｍ以下であることが好ましく、０．１μｍ以上１μｍ以下であることがより好ましい。
【００６３】
また、電荷発生層には、必要に応じて、種々の増感剤、酸化防止剤、紫外線吸収剤、可塑剤などを添加することもできる。
【００６４】
本発明の電子写真感光体における電荷輸送層は、電荷輸送性化合物および結着樹脂を溶剤に溶解させることによって得られる電荷輸送層用塗布液を塗布し、得られた塗膜を乾燥させることによって形成することができる。
【００６５】
電荷輸送層に用いられる電荷輸送性化合物としては、例えば、トリアリールアミン化合物、ヒドラゾン化合物、スチルベン化合物、ピラゾリン化合物、オキサゾール化合物、チアゾール化合物、トリアリールメタン化合物などが挙げられる。
【００６６】
電荷輸送層に用いられる結着樹脂としては、例えば、セルロース樹脂、ウレタン樹脂、エポキシ樹脂、アガロース樹脂、セルロース樹脂、アクリル樹脂、ブチラール樹脂、フェノキシ樹脂、ポリアリレート、ポリカーボネート、ポリエステル、ポリ酢酸ビニル、ポリアクリルアミド、ポリアミド、ポリビニルピリジン、カゼイン、ポリビニルアルコール、ポリビニルピロリドンなどが挙げられる。これらの樹脂は、１種のみを使用してもよく、混合または共重合体として２種以上を併用してもよい。
【００６７】
電荷輸送性化合物の割合は、電荷輸送層の全質量に対して、電荷輸送性化合物が３０質量％以上７０質量％以下であることが好ましい。
【００６８】
電荷輸送層用塗布液に用いられる溶剤としては、例えば、エーテル系溶剤、アルコール系溶剤、ケトン系溶剤、芳香族炭化水素系溶剤などが挙げられる。
【００６９】
電荷輸送層の膜厚は、５μｍ以上４０μｍ以下であることが好ましい。
【００７０】
また、電荷輸送層には、必要に応じて、種々の増感剤、酸化防止剤、紫外線吸収剤、可塑剤などを添加することもできる。
【００７１】
本発明の電子写真感光体における保護層は、連鎖重合性官能基を有する電荷輸送性化合物、および上記式（１）〜（３）のいずれかで示されるウレア化合物を含む組成物を溶剤に溶解させることによって得られる保護層用塗布液（請求項の「表面層用塗布液」に相当する）を用いて塗膜を形成し、該組成物を重合させて３次元架橋物を得て形成することができる。該組成物中の上記式（１）〜（３）で示されるウレア化合物の割合は、組成物の全質量に対して、上記式（１）〜（３）で示されるウレア化合物が１質量％以上５０質量％以下であることが好ましい。
【００７２】
保護層用塗布液に用いられる溶剤としては、メタノール、エタノール、プロパノール、イソプロパノール、１−ブタノール、２−ブタノール、１−メトキシー２−プロパノールなどのアルコール系溶剤、アセトン、メチルエチルケトン、シクロヘキサノンなどのケトン系溶剤、酢酸エチル、酢酸ブチルなどのエステル系溶剤、テトラヒドロフラン、ジオキサンなどのエーテル系溶剤、１，１，２，２，３，３，４−ヘプタフルオロシクロペンタン、ジクロロメタン、ジクロロエタン、クロロベンゼンなどのハロゲン系溶剤、ベンゼン、トルエン、キシレンなどの芳香族系溶剤、メチルセロソルブ、エチルセロソルブなどのセロソルブ系溶剤などが挙げられる。これらの溶剤は、１種のみを使用してもよく、２種以上を混合して使用してもよい。
【００７３】
保護層の膜厚は、２μｍ以上２０μｍ以下であることが好ましい。
【００７４】
保護層には、各種添加剤を添加することができる。添加剤としては、例えば、酸化防止剤や紫外線吸収剤などの劣化防止剤、ポリテトラフルオロエチレン（ＰＴＦＥ）粒子やフッ化カーボンなどの潤滑剤、重合反応開始剤や重合反応停止剤などの重合制御剤、シリコーンオイルなどのレベリング剤、界面活性剤などが挙げられる。
【００７５】
本発明において、該組成物の重合は、熱、紫外線などの光、または、電子線などの放射線を用いて行うことができる。これらの中でも、放射線を用いた重合が好ましく、放射線の中でも電子線を用いた重合がより好ましい。
【００７６】
保護層の表面は、各種方法を用いて表面加工を施し、任意の形状を形成してもよい。
【００７７】
電子線を用いて重合させると、非常に緻密（高密度）な３次元架橋構造が得られ、高い耐久性を有する保護層が得られる。また、短時間でかつ効率的な重合反応となるため、生産性も高くなる。電子線を照射する場合、加速器としては、例えば、スキャニング型、エレクトロカーテン型、ブロードビーム型、パルス型、ラミナー型などが挙げられる。
【００７８】
電子線を用いる場合、電子線の加速電圧は、重合効率を損なわずに電子線による材料特性劣化を抑制できる観点から、１２０ｋＶ以下であることが好ましい。また、保護層用塗布液の塗膜の表面での電子線吸収線量は、５ｋＧｙ以上５０ｋＧｙ以下であることが好ましく、１ｋＧｙ以上１０ｋＧｙ以下であることがより好ましい。
【００７９】
また、電子線を用いて該組成物を重合させる場合、酸素による重合阻害作用を抑制する目的で、不活性ガス雰囲気で電子線を照射した後、不活性ガス雰囲気で加熱することが好ましい。不活性ガスとしては、窒素、アルゴン、ヘリウムなどが挙げられる。
【００８０】
上記各層の塗布液を塗布する際は、浸漬塗布法（ディッピング法）、スプレーコーティング法、スピンナーコーティング法、ビードコーティング法、ブレードコーティング法、ビームコーティング法などの塗布方法を用いることができる。
【００８１】
図２に、本発明の電子写真感光体を有するプロセスカートリッジを備えた電子写真装置の概略構成の一例を示す。
【００８２】
図２において、１は円筒状（ドラム状）の本発明の電子写真感光体であり、軸２を中心に矢印方向に所定の周速度（プロセススピード）をもって回転駆動される。電子写真感光体１は、回転過程において、帯電手段（一次帯電手段）３により、その表面（周面）が正または負に帯電される。次いで、電子写真感光体１の表面には、露光手段（像露光手段）（不図示）から出力される露光光（像露光光）４が照射される。露光光４は、目的の画像情報の時系列電気デジタル画像信号に対応して強度変調される。露光手段としては、スリット露光やレーザービーム走査露光などが挙げられる。こうして電子写真感光体１の表面には、目的の画像情報に対応した静電潜像が形成される。
【００８３】
電子写真感光体１の表面に形成された静電潜像は、次いで、現像手段５内に収容されたトナーで現像（正規現像または反転現像）され、トナー像が形成される。電子写真感光体１の表面に形成されたトナー像は、転写手段６により転写材７に転写される。ここで、転写材７が紙である場合、給紙部（不図示）から電子写真感光体１の回転と同期して取り出されて、電子写真感光体１と転写手段６との間に給送される。また、転写手段６には、バイアス電源（不図示）からトナーの保有電荷とは逆極性のバイアス電圧が印加される。また、転写手段は、一次転写部材、中間転写体および二次転写部材を有する中間転写方式の転写手段であってもよい。
【００８４】
トナー像が転写された転写材７は、電子写真感光体１の表面から分離され、定着手段８へ搬送されて、トナー像の定着処理を受けることにより、画像形成物（プリント、コピー）として電子写真装置外へプリントアウトされる。
【００８５】
トナー像転写後の電子写真感光体１の表面は、クリーニング手段９によってクリーニングされ、転写残トナーなどの付着物が除去される。転写残トナーは、現像手段などで回収することもできる。さらに、必要に応じて、電子写真感光体１の表面は、前露光手段（不図示）からの前露光光１０の照射により除電処理された後、繰り返し画像形成に使用される。なお、帯電手段３が帯電ローラーなどを用いた接触帯電手段である場合は、前露光手段は必ずしも必要ではない。
【００８６】
本発明においては、電子写真感光体１、帯電手段３、現像手段５およびクリーニング手段９などから選択される構成要素のうち、複数のものを容器に納めてプロセスカートリッジとしてもよい。また、プロセスカートリッジを電子写真装置本体に対して着脱自在とする構成であってもよい。例えば、電子写真感光体１と、帯電手段３、現像手段５およびクリーニング手段９からなる群より選択される少なくとも１つの手段とを一体に支持してカートリッジ化して、電子写真装置本体のレールなどの案内手段１２を用いて電子写真装置本体に着脱自在なプロセスカートリッジ１１とすることができる。
【実施例】
【００８７】
以下、実施例および比較例を挙げて本発明をさらに詳細に説明する。なお、実施例中の「部」は「質量部」を意味する。
【００８８】
〈実施例１〉
直径３０ｍｍ、長さ３５７．５ｍｍ、肉厚１ｍｍのアルミニウムシリンダーを支持体（導電性支持体）とした。
次に、金属酸化物として酸化亜鉛粒子（比表面積：１９ｍ２／ｇ、粉体抵抗：４．７×１０６Ω・ｃｍ）１００部をトルエン５００部と撹拌混合し、これにシランカップリング剤（化合物名：Ｎ−２−（アミノエチル）−３−アミノプロピルメチルジメトキシシラン、商品名：ＫＢＭ６０２、信越化学工業（株）製）０．８部を添加し、６時間攪拌した。その後、トルエンを減圧留去して、１３０℃で６時間加熱乾燥し、表面処理された酸化亜鉛粒子を得た。   
次に、ポリオール樹脂としてブチラール樹脂（商品名：ＢＭ−１、積水化学工業（株）製）１５部およびブロック化イソシアネート（商品名：スミジュール３１７５、住友バイエルンウレタン社製）１５部をメチルエチルケトン７３．５部と１−ブタノール７３．５部の混合溶液に溶解させた。この溶液に前記表面処理された酸化亜鉛粒子８０．６４部、下記式（Ａ）で示される化合物０．８部（東京化成工業（株）製）を加え、これを直径０．８ｍｍのガラスビーズを用いたサンドミル装置で２３±３℃雰囲気下で３時間分散した。分散後、シリコーンオイル（商品名：ＳＨ２８ＰＡ、東レダウコーニングシリコーン社製）０．０１部、架橋ポリメタクリル酸メチル（ＰＭＭＡ）粒子（商品名：ＴＥＣＨＰＯＬＹＭＥＲ ＳＳＸ−１０２、積水化成品工業（株）社製、平均一次粒径２．５μｍ）を５．６部加えて攪拌し、下引き層用塗布液を調製した。   
この下引き層用塗布液を上記支持体上に浸漬塗布して塗膜を形成し、この塗膜を４０分間１６０℃で加熱乾燥させて、膜厚が１８μｍの下引き層を形成した。  
【化１１】
0006391400.tif 000012
【００８９】
次に、ＣｕＫα特性Ｘ線回折におけるブラッグ角（２θ±０．２°）の７．４°および２８．２°に強いピークを有する結晶形のヒドロキシガリウムフタロシアニン結晶（電荷発生物質）１１部、ポリビニルブチラール（商品名：エスレックＢＸ−１、積水化学工業（株）製）５部、および、シクロヘキサノン１３０部を混合し、これに直径１ｍｍのガラスビーズ５００部を加えて、１８℃の冷却水で冷却しつつ、１８００ｒｐｍの条件で２時間分散処理した。分散処理後、酢酸エチル３００部およびシクロヘキサノン１６０部を加えて希釈することによって、電荷発生層用塗布液を調製した。この電荷発生層用塗布液を下引き層上に浸漬塗布し、得られた塗膜を１０分間１１０℃で乾燥させることによって、膜厚が０．１６μｍの電荷発生層を形成した。なお、調製した電荷発生層用塗布液中のヒドロキシガリウムフタロシアニン結晶の平均粒径（メジアン）を、液相沈降法を原理とした遠心式粒度測定装置（商品名：ＣＡＰＡ７００、（株）堀場製作所製）を用いて測定したところ、０．１８μｍであった。
【００９０】
次に、下記式（Ｂ）で示される電荷輸送性化合物２部、下記式（Ｃ）で示される電荷輸送性化合物７部、下記式（Ｄ）で示される電荷輸送性化合物１部、ポリカーボネート（商品名：ユーピロンＺ４００、三菱ガス化学（株）製）１０部、および下記式（Ｅ）で示される構造単位を有するポリカーボネート（粘度平均分子量Ｍｖ：２００００）０．００２部を、モノクロロベンゼン７０部およびジメトキシメタン３０部の混合溶剤に溶解させることによって、電荷輸送層用塗布液を調製した。この電荷輸送層用塗布液を電荷発生層上に浸漬塗布し、得られた塗膜を３０分間１００℃で乾燥させることによって、膜厚が１８μｍの電荷輸送層を形成した。
【化１２】
0006391400.tif 000013
【００９１】
次に、下記式（Ｆ）で示される連鎖重合性官能基を有する電荷輸送性化合物９０部、例示化合物（２−９）で示されるウレア化合物１０部、およびシロキサン変性アクリル化合物３．５部（ＢＹＫ−３５５０、ビックケミー・ジャパン（株）製）を、ｎ−プロパノール１００部に溶解させ、さらに１，１，２，２，３，３，４−ヘプタフルオロシクロペンタン（商品名：ゼオローラＨ、日本ゼオン（株）製）１００部、４−メトキシフェノール（東京化成工業（株）製）０．０１部を加えることによって、保護層用塗布液を調製した。この保護層用塗布液を電荷輸送層上に浸漬塗布し、得られた塗膜を５０℃で５分間加熱処理した。その後、窒素雰囲気下にて、加速電圧７０ｋＶ、吸収線量５００００Ｇｙの条件で１．６秒間電子線を塗膜に照射した。その後、窒素雰囲気下にて、塗膜が１３０℃になる条件で２５秒間加熱処理した。なお、電子線の照射から２５秒間の加熱処理までの酸素濃度は１８ｐｐｍであった。次に、大気中において、塗膜が１１５℃になる条件で１２分間加熱処理することによって、膜厚が５μｍの保護層を形成した。
【００９２】
このようにして、支持体、導電層、下引き層、電荷発生層、電荷輸送層および保護層を有する電子写真感光体を製造した。
【化１３】
0006391400.tif 000014
【００９３】
〈実施例２〉
実施例１において、例示化合物（２−９）で示されるウレア化合物を例示化合物（２−５）で示されるウレア化合物に変更して保護層用塗布液を調製した以外は、実施例１と同様にして電子写真感光体を製造した。
【００９４】
〈実施例３〉
実施例１において、例示化合物（２−９）で示されるウレア化合物を例示化合物（１−９）で示されるウレア化合物に変更して保護層用塗布液を調製した以外は、実施例１と同様にして電子写真感光体を製造した。
【００９５】
〈実施例４〉
実施例１において、例示化合物（２−９）で示されるウレア化合物を例示化合物（３−６）で示されるウレア化合物に変更して保護層用塗布液を調製した以外は、実施例１と同様にして電子写真感光体を製造した。
【００９６】
〈実施例５〉
実施例１において、例示化合物（２−９）で示されるウレア化合物を例示化合物（３−７）で示されるウレア化合物に変更して保護層用塗布液を調製した以外は、実施例１と同様にして電子写真感光体を製造した。
【００９７】
〈実施例６〉
実施例１において、例示化合物（２−９）で示されるウレア化合物を例示化合物（２−７）で示されるウレア化合物に変更して保護層用塗布液を調製した以外は、実施例１と同様にして電子写真感光体を製造した。
【００９８】
〈実施例７〉
実施例１において、例示化合物（２−９）で示されるウレア化合物を例示化合物（３−８）で示されるウレア化合物に変更して保護層用塗布液を調製した以外は、実施例１と同様にして電子写真感光体を製造した。
【００９９】
〈実施例８〉
実施例１において、例示化合物（２−９）で示されるウレア化合物を例示化合物（３−４）で示されるウレア化合物に変更して保護層用塗布液を調製した以外は、実施例１と同様にして電子写真感光体を製造した。
【０１００】
〈実施例９〉
実施例１において、例示化合物（２−９）で示されるウレア化合物を例示化合物（３−３）で示されるウレア化合物に変更して保護層用塗布液を調製した以外は、実施例１と同様にして電子写真感光体を製造した。
【０１０１】
〈実施例１０〉
実施例１において、上記式（Ｆ）で示される連鎖重合性官能基を有する電荷輸送性化合物を下記式（Ｇ）で示される連鎖重合性官能基を有する電荷輸送性化合物に変更し、かつ、例示化合物（２−９）で示されるウレア化合物を例示化合物（３−９）で示されるウレア化合物に変更して保護層用塗布液を調製した以外は、実施例１と同様にして電子写真感光体を製造した。
【化１４】
0006391400.tif 000015
【０１０２】
〈実施例１１〉
実施例１において、例示化合物（２−９）で示されるウレア化合物１０部を、例示化合物（１−９）で示されるウレア化合物５部および例示化合物（３−６）で示されるウレア化合物５部に変更して保護層用塗布液を調製した以外は、実施例１と同様にして電子写真感光体を製造した。
【０１０３】
〈比較例１〉
実施例１において、例示化合物（２−９）で示されるウレア化合物を用いなかった以外は、実施例１と同様にして電子写真感光体を製造した。
【０１０４】
〈比較例２〉
実施例１において、例示化合物（２−９）で示されるウレア化合物を下記式（Ｈ）で示されるウレア化合物に変更して保護層用塗布液を調製した以外は、実施例１と同様にして電子写真感光体を製造した。
【化１５】
0006391400.tif 000016
【０１０５】
（評価）
実施例１〜１１および比較例１〜２で製造した電子写真感光体の評価方法については、以下の通りである。
【０１０６】
（画像流れの評価）
評価装置として、電子写真装置であるキヤノン（株）製の複写機ｉＲ ＡＶＤ Ｃ５０５１（商品名）改造機を用いた。ｉＲ ＡＶＤ Ｃ５０５１は、帯電手段として帯電ローラーを有している。改造点としては、複写機の外部から帯電ローラーに電力が供給できるように改造した。
帯電ローラー用の電力を複写機の外部から供給するための電源としては、高圧電源コントロールシステム（Ｍｏｄｅｌ６１５−３、トレック社製）を用いた。そして、定電圧制御で放電電流量：１００μＡになるように帯電ローラーに印加する交流成分のピーク間電圧および周波数を設定した。さらに、電子写真感光体の初期暗部電位（Ｖｄ）が約−６５０［Ｖ］、初期明部電位（Ｖｌ）が約−２００［Ｖ］になるように、帯電ローラーに印加する直流成分の電圧と、露光装置の露光光量の条件を設定した。今回の評価中は一貫して環境ヒーターへの給電はＯＦＦの状態とした。
【０１０７】
各例で製造した電子写真感光体をプロセスカートリッジに装着し、これを上記評価装置に装着した後、温度３０℃、湿度８０％ＲＨの環境下で、画像比率３％の画像をＡ４縦サイズ紙にて１００００枚出力した。１００００枚の画像出力後、評価装置への給電を停止し、１日休止させた。１日休止後に再び評価装置に給電を開始し、Ａ４縦サイズ紙にて、格子画像（４Ｌ４０Ｓ）およびアルファベットのＥの文字（フォント種：Ｔｉｍｅｓ，フォントサイズ６ポイント）が繰り返された文字画像（Ｅ文字画像）を出力した。
【０１０８】
つづいて、さらに同様の条件で９００００枚出力した後（トータル１０００００枚出力）、同様の手順で格子画像およびＥ文字画像を出力した。
【０１０９】
得られた画像について、以下の評価のランクに従って、画像欠陥を抑制する効果を評価した。ランクの数字が大きいほど良好であり、ランク５、４および３は、本発明の画像欠陥の抑制効果が得られているレベルであると判断した。一方、ランク１および２は、本発明の画像欠陥の抑制効果が得られていないレベルと判断した。
ランク５：格子画像、Ｅ文字画像、共に画像欠陥はみられない
ランク４：格子画像が一部かすんでいるが、Ｅ文字画像の画像欠陥はみられない
ランク３：格子画像が一部かすんでおり、Ｅ文字画像が一部薄くなる
ランク２：格子画像が部分的に消失しており、Ｅ文字画像が全面薄くなる
ランク１：格子画像が全面消失しており、Ｅ文字画像が全面薄くなる。
【０１１０】
評価結果を表１に示す。
【表１】
0006391400.tif 000017
【符号の説明】
【０１１１】
１０１  支持体
１０２  電荷発生層
１０３  電荷輸送層
１０４  保護層
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
【図１】
0006391400.tif 000023
【図２】
0006391400.tif 000024